전기 구리 또는 무산소 구리 를 주원료 로 하 고 , 니켈 ( Ni ) , 15 % P - Cu 모 합금 , 10 % Mg - Cu 모 합금 ( Mg ) , 2 % B - Cu 모 합금 ( B ) , 주석 ( Sn ) , 인듐 ( In ) , 10 % Fe - Cu 모 합금 ( Fe ) , 10 % Co - Cu 모 합금 ( Co ) , 25 % Mn - Cu 모 합금 ( Mn ) , 스폰지 티탄 ( Ti ) 및 스폰지 지르코늄 ( Zr ) 을 부원료 로 하 여 , 고주파 용해로 에서 진공 중 또는 아르곤 분위기 중 에서 용해 하 여 , 45 × 45 × 90 ㎜ 의 잉곳 으로 주조 하 였 다 . 상기 시료 Ⅰ 과 동일 하 게 잉곳 의 열간 압연 시험 을 실시 하 여 , 열간 압연 에서 균열 이 발생 하 지 않 은 잉곳 을 가공 해서 두께 0 . 15 ㎜ 의 평판 으로 하 고 , 시험 하 여 「 강도 」 및 「 도전율 」 을 평가 하 였 다 .